(57)【特許請求の範囲】
【請求項１】
一対の電極間に発光層を含む少なくとも一層の有機層を有する有機電界発光素子であって、
前記発光層と陰極との間に、ホスフィンオキサイド化合物を含有する電子輸送層と該ホスフィンオキサイド化合物を実質的に含有しない電子輸送層とを有し、前記ホスフィンオキサイド化合物を含有する電子輸送層が前記陰極に近接し、前記ホスフィンオキサイド化合物を実質的に含有しない電子輸送層が前記発光層に近接し、
前記ホスフィンオキサイド化合物が、下記一般式（III）で表される化合物であり、
前記ホスフィンオキサイド化合物を含有する電子輸送層の膜厚が０．０１ｎｍ以上３ｎｍ以下であることを特徴とする有機電界発光素子。
【化１】
0005782000.tif 000039
（式中、Ｒ３１〜Ｒ３４はそれぞれ独立にアリール基またはヘテロ環基を表す。Ｌはフルオレンジイル、ピリジンジイル、又はピラジンジイルを表す。）
【請求項２】
前記ホスフィンオキサイド化合物を含有する電子輸送層が電子注入層に接する層であることを特徴とする請求項１に記載の有機電界発光素子。
【請求項３】
前記発光層が燐光発光材料を含有することを特徴とする請求項１又は請求項２に記載の有機電界発光素子。
【請求項４】
前記燐光発光材料が白金を中心金属とした有機金属錯体であることを特徴とする請求項３に記載の有機電界発光素子。
【請求項５】
前記発光層がホスト材料として正孔輸送性有機材料を含有することを特徴とする請求項１〜請求項４のいずれか１項に記載の有機電界発光素子。
【発明の詳細な説明】
【技術分野】
【０００１】
本発明はフルカラ−ディスプレイ、バックライト、照明光源等の面光源やプリンタ−等の光源アレイ等に有効に利用できる有機電界発光素子（以下、有機ＥＬ素子と呼ぶ場合がある。）に関する。
【背景技術】
【０００２】
有機ＥＬ素子は、発光層もしくは発光層を含む複数の有機層と、有機層を挟んだ対向電極とから構成されている。有機ＥＬ素子は、陰極から注入された電子と陽極から注入された正孔とが有機層において再結合し、生成した励起子からの発光、及び前記励起子からエネルギー移動して生成した他の分子の励起子からの発光の少なくとも一方を利用した発光を得るための素子である。
【０００３】
これまで有機ＥＬ素子は、機能を分離した積層構造を用いることにより、輝度及び素子効率が大きく改善され発展してきた。例えば、正孔輸送層と発光兼電子輸送層を積層した二層積層型素子や正孔輸送層、発光層および電子輸送層とを積層した三層積層型素子や、正孔輸送層、発光層、正孔阻止層および電子輸送層とを積層した四層積層型素子がよく用いられる。
【０００４】
しかしながら、有機ＥＬ素子の実用化には、発光効率を高めることおよび駆動耐久性を高めることなど未だ多くの課題が残されている。特に発光効率を高めることは、電力消費が低減でき、さらに駆動耐久性の点でも有利となるので、これまで多くの改良手段が開示されている。しかしながら、一般に発光効率の高い発光材料は駆動中に輝度劣化を起こす欠点を有し、また、駆動耐久性に優れた材料は輝度が低い欠点を有し、発光効率を高めることと駆動耐久性を高めることを両立させることは容易ではなく、さらに改良が探索されている。
【０００５】
その中で、陽極より正孔注入および正孔輸送を促進するための正孔輸送材料、および陰極より電子注入および電子輸送を促進するための電子輸送材料の探索が進められている。特に、陰極から速やかに電子が注入でき、電子輸送性に優れた電子輸送材料が求められている。例えば、ホスフィンオキサイド化合物が電子輸送材料として電子輸送性に優れた電子輸送材料として知られている（（例えば、特許文献１参照。）。しかしながら、ホスフィンオキサイド化合物を含めて陰極からの電子注入障壁が小さく、電子移動度の高い電子輸送材料は、駆動耐久性が低いことが問題であった。
一方、発光効率が高い発光材料の探索も進められている。例えば、ホスフィンオキサイド化合物が、電子注入性および輸送性に優れているため、発光層に使用することで発光効率向上や低電圧化が見込まれることが開示されている（例えば、特許文献２、非特許文献１参照。）。しかしながら、ホスフィンオキサイド化合物を発光層のホスト材料として用いた場合、連続駆動中にホスフィンオキサイド化合物が劣化しホスト材料としての機能を失うため、駆動耐久性が著しく悪化する問題があった。
従って、高い発光効率を有し、かつ駆動耐久性に優れた有機ＥＬ素子の開発が求められている。
【特許文献１】特開２００６−７３５８１号公報
【特許文献２】特開２００２−６３９８９号公報
【非特許文献１】”Ｎｅｗ  Ｃｈａｒｇｅ  Ｔｒａｎｓｐｏｒｔｉｎｇ  Ｈｏｓｔ  Ｍａｔｅｒｉａｌ  ｆｏｒ  Ｓｈｏｒｔ  Ｗａｖｅｌｅｎｇｔｈ  Ｏｒｇａｎｉｃ  Ｅｌｅｃｔｒｏｐｈｏｓｐｈｏｒｅｓｃｅｎｃｅ：２，７−Ｂｉｓ（ｄｉｐｈｅｎｙｌｐｈｏｓｐｈｉｎｅ  ｏｘｉｄｅ）−９，９−ｄｉｍｅｔｈｙｌ−ｆｌｕｏｒｅｎｅ”，Ｃｈｅｍ．Ｍａｔｅｒ．，１８，ｐａｇｅ  ２３８９−２３９６（２００６）．
【発明の開示】
【発明が解決しようとする課題】
【０００６】
本発明の目的は、高い発光効率を示し、かつ耐久性に優れた有機電界発光素子を提供することにある。
【課題を解決するための手段】
【０００７】
本発明は上記課題に鑑みてなされたものであり、下記の手段により達成されるものである。
＜１＞  一対の電極間に発光層を含む少なくとも一層の有機層を有する有機電界発光素子であって、前記発光層と陰極との間に、ホスフィンオキサイド化合物を含有する電子輸送層と該ホスフィンオキサイド化合物を実質的に含有しない電子輸送層とを有し、前記ホスフィンオキサイド化合物を含有する電子輸送層が前記陰極に近接し、前記ホスフィンオキサイド化合物を実質的に含有しない電子輸送層が前記発光層に近接していることを特徴とする有機電界発光素子。
＜２＞  前記ホスフィンオキサイドを含有する電子輸送層が電子注入層に接する層であることを特徴とする＜１＞に記載の有機電界発光素子。
＜３＞  前記ホスフィンオキサイドを含有する電子輸送層の膜厚が０．０１ｎｍ以上１０ｎｍ以下であることを特徴とする＜１＞又は＜２＞に記載の有機電界発光素子。
＜４＞  前記ホスフィンオキサイドを含有する電子輸送層の膜厚が０．０１ｎｍ以上５ｎｍ以下であることを特徴とする＜３＞に記載の有機電界発光素子。
＜５＞  前記ホスフィンオキサイド化合物が下記一般式（Ｉ）で表される化合物であることを特徴とする＜１＞〜＜４＞のいずれかに記載の有機電界発光素子：
【０００８】
【化１】
0005782000.tif 000002
【０００９】
（式中、Ｒ１、Ｒ２、およびＲ３は、それぞれ独立にアルキル基、アルケニル基、アルキニル基、アリール基、アミノ基、アルコキシ基、アリールオキシ基、ヘテロ環オキシ基、アシル基、アルコキシカルボニル基、アリールオキシカルボニル基、アシルオキシ基、アシルアミノ基、アルコキシカルボニルアミノ基、アリールオキシカルボニルアミノ基、スルホニルアミノ基、スルファモイル基、カルバモイル基、アルキルチオ基、アリールチオ基、ヘテロ環チオ基、又はヘテロ環基を表す。）。
＜６＞  前記一般式（Ｉ）で表されるホスフィンオキサイド化合物が、下記一般式（II）で表される化合物であることを特徴とする＜５＞に記載の有機電界発光素子：
【００１０】
【化２】
0005782000.tif 000003
【００１１】
（式中、Ａｒ１、Ａｒ２、およびＡｒ３は、それぞれ独立にアリール基またはヘテロ環基を表す。）。
＜７＞  前記ホスフィンオキサイド化合物が、下記一般式（III）で表される化合物であることを特徴とする＜１＞〜＜４＞のいずれかに記載の有機電界発光素子：
【００１２】
【化３】
0005782000.tif 000004
【００１３】
（式中、Ｒ２１〜Ｒ２４はそれぞれ独立にアリール基またはヘテロ環基を表す。Ｌは二価の連結基を表す。）。
＜８＞  前記発光層が燐光発光材料を含有することを特徴とする＜１＞〜＜７＞のいずれかに記載の有機電界発光素子。
＜９＞  前記燐光発光材料が白金を中心金属とした有機金属錯体であることを特徴とする＜８＞に記載の有機電界発光素子。
＜１０＞  前記発光層がホスト材料として正孔輸送性有機材料を含有することを特徴とする＜１＞〜＜９＞のいずれかに記載の有機電界発光素子。
【発明の効果】
【００１４】
本発明によれば、高い発光効率を示し、かつ耐久性に優れた有機電界発光素子が提供される。
【発明を実施するための最良の形態】
【００１５】
以下、本発明の有機電界発光素子（以下、適宜「有機ＥＬ素子」と称する場合がある。）について詳細に説明する。
本発明の発光素子は基板上に陰極と陽極を有し、両電極の間に有機発光層（以下、単に「発光層」と称する場合がある。）を含む有機化合物層を有する。発光素子の性質上、陽極及び陰極のうち少なくとも一方の電極は、透明であることが好ましい。
本発明における有機化合物層は、単層または積層のいずれであってもよい。積層の場合の態様としては、陽極側から、正孔輸送層、発光層、電子輸送層の順に積層されている態様が好ましい。更に、正孔輸送層と発光層との間、又は、発光層と電子輸送層との間には、電荷ブロック層等を有していてもよい。陽極と正孔輸送層との間に、正孔注入層を有してもよく、陰極と電子輸送層との間には、電子注入層を有してもよい。尚、各層は複数の二次層に分かれていてもよい。
【００１６】
１．ホスフィンオキサイド化合物の説明
次に本発明の有機電界発光素子に用いるホスフィンオキサイド化合物について、詳細に説明する。
本発明に用いられるホスフィンオキサイド化合物は、好ましくは下記一般式（Ｉ）で表される化合物である。
【００１７】
【化４】
0005782000.tif 000005
【００１８】
式中、Ｒ１、Ｒ２、およびＲ３は、それぞれ独立にアルキル基、アルケニル基、アルキニル基、アリール基、アミノ基、アルコキシ基、アリールオキシ基、ヘテロ環オキシ基、アシル基、アルコキシカルボニル基、アリールオキシカルボニル基、アシルオキシ基、アシルアミノ基、アルコキシカルボニルアミノ基、アリールオキシカルボニルアミノ基、スルホニルアミノ基、スルファモイル基、カルバモイル基、アルキルチオ基、アリールチオ基、ヘテロ環チオ基、又はヘテロ環基を表す。
【００１９】
好ましくは、下記一般式（II）で表されるホスフィンオキサイド化合物である。
【００２０】
【化５】
0005782000.tif 000006
【００２１】
式中、Ａｒ１、Ａｒ２、およびＡｒ３は、それぞれ独立にアリール基またはヘテロ環基を表す。
【００２２】
本発明における好ましいもう一群のホスフィンオキサイド化合物は、下記一般式（III）で表される化合物である。
【００２３】
【化６】
0005782000.tif 000007
【００２４】
式中、Ｒ３１〜Ｒ３４はそれぞれ独立にアリール基またはヘテロ環基を表す。Ｌは二価の連結基を表す。
【００２５】
一般式（Ｉ）について説明する。
Ｒ１、Ｒ２およびＲ３は、アルキル基（好ましくは炭素数１〜３０、より好ましくは炭素数１〜２０、特に好ましくは炭素数１〜１０であり、例えばメチル、エチル、ｉｓｏ−プロピル、ｔｅｒｔ−ブチル、ｎ−オクチル、ｎ−デシル、ｎ−ヘキサデシル、シクロプロピル、シクロペンチル、及びシクロヘキシルなどが挙げられる。）、アルケニル基（好ましくは炭素数２〜３０、より好ましくは炭素数２〜２０、特に好ましくは炭素数２〜１０であり、例えばビニル、アリル、２−ブテニル、及び３−ペンテニルなどが挙げられる。）、アルキニル基（好ましくは炭素数２〜３０、より好ましくは炭素数２〜２０、特に好ましくは炭素数２〜１０であり、例えばプロパルギル、３−ペンチニルなどが挙げられる。）、
【００２６】
アリール基（好ましくは炭素数６〜３０、より好ましくは炭素数６〜２０、特に好ましくは炭素数６〜１２であり、例えばフェニル、ｐ−メチルフェニル、ナフチル、及びアントリルなどが挙げられる。）、アミノ基（好ましくは炭素数０〜３０、より好ましくは炭素数０〜２０、特に好ましくは炭素数０〜１０であり、例えばアミノ、メチルアミノ、ジメチルアミノ、ジエチルアミノ、ジベンジルアミノ、ジフェニルアミノ、及びジトリルアミノなどが挙げられる。）、アルコキシ基（好ましくは炭素数１〜３０、より好ましくは炭素数１〜２０、特に好ましくは炭素数１〜１０であり、例えばメトキシ、エトキシ、ブトキシ、及び２−エチルヘキシロキシなどが挙げられる。）、アリールオキシ基（好ましくは炭素数６〜３０、より好ましくは炭素数６〜２０、特に好ましくは炭素数６〜１２であり、例えばフェニルオキシ、１−ナフチルオキシ、及び２−ナフチルオキシなどが挙げられる。）、
【００２７】
ヘテロ環オキシ基（好ましくは炭素数１〜３０、より好ましくは炭素数１〜２０、特に好ましくは炭素数１〜１２であり、例えばピリジルオキシ、ピラジルオキシ、ピリミジルオキシ、及びキノリルオキシなどが挙げられる。）、アシル基（好ましくは炭素数１〜３０、より好ましくは炭素数１〜２０、特に好ましくは炭素数１〜１２であり、例えばアセチル、ベンゾイル、ホルミル、及びピバロイルなどが挙げられる。）、アルコキシカルボニル基（好ましくは炭素数２〜３０、より好ましくは炭素数２〜２０、特に好ましくは炭素数２〜１２であり、例えばメトキシカルボニル、エトキシカルボニルなどが挙げられる。）、
【００２８】
アリールオキシカルボニル基（好ましくは炭素数７〜３０、より好ましくは炭素数７〜２０、特に好ましくは炭素数７〜１２であり、例えばフェニルオキシカルボニルなどが挙げられる。）、アシルオキシ基（好ましくは炭素数２〜３０、より好ましくは炭素数２〜２０、特に好ましくは炭素数２〜１０であり、例えばアセトキシ、ベンゾイルオキシなどが挙げられる。）、アシルアミノ基（好ましくは炭素数２〜３０、より好ましくは炭素数２〜２０、特に好ましくは炭素数２〜１０であり、例えばアセチルアミノ、ベンゾイルアミノなどが挙げられる。）、アルコキシカルボニルアミノ基（好ましくは炭素数２〜３０、より好ましくは炭素数２〜２０、特に好ましくは炭素数２〜１２であり、例えばメトキシカルボニルアミノなどが挙げられる。）、アリールオキシカルボニルアミノ基（好ましくは炭素数７〜３０、より好ましくは炭素数７〜２０、特に好ましくは炭素数７〜１２であり、例えばフェニルオキシカルボニルアミノなどが挙げられる。）、
【００２９】
スルホニルアミノ基（好ましくは炭素数１〜３０、より好ましくは炭素数１〜２０、特に好ましくは炭素数１〜１２であり、例えばメタンスルホニルアミノ、ベンゼンスルホニルアミノなどが挙げられる。）、スルファモイル基（好ましくは炭素数０〜３０、より好ましくは炭素数０〜２０、特に好ましくは炭素数０〜１２であり、例えばスルファモイル、メチルスルファモイル、ジメチルスルファモイル、及びフェニルスルファモイルなどが挙げられる。）、カルバモイル基（好ましくは炭素数１〜３０、より好ましくは炭素数１〜２０、特に好ましくは炭素数１〜１２であり、例えばカルバモイル、メチルカルバモイル、ジエチルカルバモイル、及びフェニルカルバモイルなどが挙げられる。）、アルキルチオ基（好ましくは炭素数１〜３０、より好ましくは炭素数１〜２０、特に好ましくは炭素数１〜１２であり、例えばメチルチオ、エチルチオなどが挙げられる。）、アリールチオ基（好ましくは炭素数６〜３０、より好ましくは炭素数６〜２０、特に好ましくは炭素数６〜１２であり、例えばフェニルチオなどが挙げられる。）、
【００３０】
ヘテロ環チオ基（好ましくは炭素数１〜３０、より好ましくは炭素数１〜２０、特に好ましくは炭素数１〜１２であり、例えばピリジルチオ、２−ベンズイミゾリルチオ、２−ベンズオキサゾリルチオ、及び２−ベンズチアゾリルチオなどが挙げられる。）、
【００３１】
又は、ヘテロ環基（好ましくは炭素数１〜３０、より好ましくは炭素数１〜１２であり、ヘテロ原子としては、例えば窒素原子、酸素原子、硫黄原子であり、具体的にはイミダゾリル、ピリジル、キノリル、フリル、チエニル、ピペリジル、モルホリノ、ベンズオキサゾリル、ベンズイミダゾリル、ベンズチアゾリル、カルバゾリル基、及びアゼピニル基などが挙げられる。）、シリル基（好ましくは炭素数３〜４０、より好ましくは炭素数３〜３０、特に好ましくは炭素数３〜２４であり、例えばトリメチルシリル、トリフェニルシリルなどが挙げられる。）、シリルオキシ基（好ましくは炭素数３〜４０、より好ましくは炭素数３〜３０、特に好ましくは炭素数３〜２４であり、例えばトリメチルシリルオキシ、トリフェニルシリルオキシなどが挙げられる。）、又はホスホリル基（例えばジフェニルホスホリル、ジメチルホスホリルなどが挙げられる。）である。
【００３２】
Ｒ１、Ｒ２およびＲ３で表される基は、互いに同一でも異なっていてもよい。Ｒ１、Ｒ２およびＲ３で表される置換基として好ましくはアルキル基、アルケニル基、アルキニル基、アリール基、又はヘテロ環基であり、より好ましくはアルキル基、アリール基、又はヘテロ環基であり、特に好ましくはアリール基、ヘテロ環基である。
【００３３】
Ｒ１、Ｒ２およびＲ３で表される置換基は、さらに置換基を有していてもよく、置換基としては、アルキル基（好ましくは炭素数１〜３０、より好ましくは炭素数１〜２０、特に好ましくは炭素数１〜１０であり、例えばメチル、エチル、ｉｓｏ−プロピル、ｔｅｒｔ−ブチル、ｎ−オクチル、ｎ−デシル、ｎ−ヘキサデシル、シクロプロピル、シクロペンチル、及びシクロヘキシルなどが挙げられる。）、アルケニル基（好ましくは炭素数２〜３０、より好ましくは炭素数２〜２０、特に好ましくは炭素数２〜１０であり、例えばビニル、アリル、２−ブテニル、及び３−ペンテニルなどが挙げられる。）、
【００３４】
アルキニル基（好ましくは炭素数２〜３０、より好ましくは炭素数２〜２０、特に好ましくは炭素数２〜１０であり、例えばプロパルギル、３−ペンチニルなどが挙げられる。）、アリール基（好ましくは炭素数６〜３０、より好ましくは炭素数６〜２０、特に好ましくは炭素数６〜１２であり、例えばフェニル、ｐ−メチルフェニル、ナフチル、及びアントリルなどが挙げられる。）、アミノ基（好ましくは炭素数０〜３０、より好ましくは炭素数０〜２０、特に好ましくは炭素数０〜１０であり、例えばアミノ、メチルアミノ、ジメチルアミノ、ジエチルアミノ、ジベンジルアミノ、ジフェニルアミノ、及びジトリルアミノなどが挙げられる。）、アルコキシ基（好ましくは炭素数１〜３０、より好ましくは炭素数１〜２０、特に好ましくは炭素数１〜１０であり、例えばメトキシ、エトキシ、ブトキシ、及び２−エチルヘキシロキシなどが挙げられる。）、アリールオキシ基（好ましくは炭素数６〜３０、より好ましくは炭素数６〜２０、特に好ましくは炭素数６〜１２であり、例えばフェニルオキシ、１−ナフチルオキシ、及び２−ナフチルオキシなどが挙げられる。）、ヘテロ環オキシ基（好ましくは炭素数１〜３０、より好ましくは炭素数１〜２０、特に好ましくは炭素数１〜１２であり、例えばピリジルオキシ、ピラジルオキシ、ピリミジルオキシ、及びキノリルオキシなどが挙げられる。）、アシル基（好ましくは炭素数１〜３０、より好ましくは炭素数１〜２０、特に好ましくは炭素数１〜１２であり、例えばアセチル、ベンゾイル、ホルミル、及びピバロイルなどが挙げられる。）、
【００３５】
アルコキシカルボニル基（好ましくは炭素数２〜３０、より好ましくは炭素数２〜２０、特に好ましくは炭素数２〜１２であり、例えばメトキシカルボニル、エトキシカルボニルなどが挙げられる。）、アリールオキシカルボニル基（好ましくは炭素数７〜３０、より好ましくは炭素数７〜２０、特に好ましくは炭素数７〜１２であり、例えばフェニルオキシカルボニルなどが挙げられる。）、アシルオキシ基（好ましくは炭素数２〜３０、より好ましくは炭素数２〜２０、特に好ましくは炭素数２〜１０であり、例えばアセトキシ、ベンゾイルオキシなどが挙げられる。）、アシルアミノ基（好ましくは炭素数２〜３０、より好ましくは炭素数２〜２０、特に好ましくは炭素数２〜１０であり、例えばアセチルアミノ、ベンゾイルアミノなどが挙げられる。）、アルコキシカルボニルアミノ基（好ましくは炭素数２〜３０、より好ましくは炭素数２〜２０、特に好ましくは炭素数２〜１２であり、例えばメトキシカルボニルアミノなどが挙げられる。）、アリールオキシカルボニルアミノ基（好ましくは炭素数７〜３０、より好ましくは炭素数７〜２０、特に好ましくは炭素数７〜１２であり、例えばフェニルオキシカルボニルアミノなどが挙げられる。）、スルホニルアミノ基（好ましくは炭素数１〜３０、より好ましくは炭素数１〜２０、特に好ましくは炭素数１〜１２であり、例えばメタンスルホニルアミノ、ベンゼンスルホニルアミノなどが挙げられる。）、
【００３６】
スルファモイル基（好ましくは炭素数０〜３０、より好ましくは炭素数０〜２０、特に好ましくは炭素数０〜１２であり、例えばスルファモイル、メチルスルファモイル、ジメチルスルファモイル、及びフェニルスルファモイルなどが挙げられる。）、カルバモイル基（好ましくは炭素数１〜３０、より好ましくは炭素数１〜２０、特に好ましくは炭素数１〜１２であり、例えばカルバモイル、メチルカルバモイル、ジエチルカルバモイル、及びフェニルカルバモイルなどが挙げられる。）、アルキルチオ基（好ましくは炭素数１〜３０、より好ましくは炭素数１〜２０、特に好ましくは炭素数１〜１２であり、例えばメチルチオ、エチルチオなどが挙げられる。）、アリールチオ基（好ましくは炭素数６〜３０、より好ましくは炭素数６〜２０、特に好ましくは炭素数６〜１２であり、例えばフェニルチオなどが挙げられる。）、ヘテロ環チオ基（好ましくは炭素数１〜３０、より好ましくは炭素数１〜２０、特に好ましくは炭素数１〜１２であり、例えばピリジルチオ、２−ベンズイミゾリルチオ、２−ベンズオキサゾリルチオ、及び２−ベンズチアゾリルチオなどが挙げられる。）、
【００３７】
スルホニル基（好ましくは炭素数１〜３０、より好ましくは炭素数１〜２０、特に好ましくは炭素数１〜１２であり、例えばメシル、トシルなどが挙げられる。）、スルフィニル基（好ましくは炭素数１〜３０、より好ましくは炭素数１〜２０、特に好ましくは炭素数１〜１２であり、例えばメタンスルフィニル、ベンゼンスルフィニルなどが挙げられる。）、ウレイド基（好ましくは炭素数１〜３０、より好ましくは炭素数１〜２０、特に好ましくは炭素数１〜１２であり、例えばウレイド、メチルウレイド、及びフェニルウレイドなどが挙げられる。）、リン酸アミド基（好ましくは炭素数１〜３０、より好ましくは炭素数１〜２０、特に好ましくは炭素数１〜１２であり、例えばジエチルリン酸アミド、フェニルリン酸アミドなどが挙げられる。）、ヒドロキシ基、メルカプト基、フルオロ基、クロロ基、ブロモ基、ヨード基、シアノ基、スルホ基、カルボキシル基、ニトロ基、ヒドロキサム酸基、スルフィノ基、ヒドラジノ基、イミノ基、ヘテロ環基（好ましくは炭素数１〜３０、より好ましくは炭素数１〜１２であり、ヘテロ原子としては、例えば窒素原子、酸素原子、又は硫黄原子であり、具体的にはイミダゾリル、ピリジル、キノリル、フリル、チエニル、ピペリジル、モルホリノ、ベンズオキサゾリル、ベンズイミダゾリル、ベンズチアゾリル、カルバゾリル基、及びアゼピニル基などが挙げられる。）、
【００３８】
シリル基（好ましくは炭素数３〜４０、より好ましくは炭素数３〜３０、特に好ましくは炭素数３〜２４であり、例えばトリメチルシリル、トリフェニルシリルなどが挙げられる。）、シリルオキシ基（好ましくは炭素数３〜４０、より好ましくは炭素数３〜３０、特に好ましくは炭素数３〜２４であり、例えばトリメチルシリルオキシ、トリフェニルシリルオキシなどが挙げられる。）、又はホスホリル基（例えばジフェニルホスホリル、ジメチルホスホリルなどが挙げられる。）が適用できる。
【００３９】
Ｒ１、Ｒ２およびＲ３で表される基が有する置換基として好ましくは、アルキル基、アルケニル基、アルキニル基、アリール基、アミノ基、アルコキシ基、アリールオキシ基、ヘテロ環オキシ基、アルキルチオ基、アリールチオ基、ヘテロ環チオ基、スルホニル基、スルフィニル基、フルオロ基、クロロ基、ブロモ基、ヨード基、シアノ基、ヘテロ環基、シリル基、シリルオキシ基、又はホスホリル基であり、より好ましくはアルキル基、アルケニル基、アリール基、アミノ基、アルコキシ基、アリールオキシ基、ヘテロ環オキシ基、スルホニル基、フルオロ基、シアノ基、ヘテロ環基、シリル基、シリルオキシ基、又はホスホリル基であり、さらに好ましくはアルキル基、アリール基、アミノ基、フルオロ基、シアノ基、ヘテロ環基、シリル基、又はホスホリル基であり、さらに好ましくはアルキル基、アリール基、シアノ基、ヘテロ環基、又はホスホリル基である。
【００４０】
一般式（Ｉ）で表される化合物は、より好ましくは一般式（II）で表される化合物である。
【００４１】
【化７】
0005782000.tif 000008
【００４２】
式中、Ａｒ１、Ａｒ２、およびＡｒ３は、それぞれ独立にアリール基またはヘテロ環基を表す。
【００４３】
次に一般式（II）について説明する。
【００４４】
式中、Ａｒ１、Ａｒ２、およびＡｒ３は置換または無置換のアリール基、ヘテロ環基を表す。Ａｒ１、Ａｒ２、およびＡｒ３で表されるアリール基としては、フェニル基、ナフチル基、アントリル基、フェナントリル基、ピレニル基、ペリレニル基、フルオランテニル基、フルオレニル基、クリセニル基、テトラセニル基、ペンタセニル基、トリフェニレニル基、及びテトラフェニレニル基などが挙げられる。これらのアリール基は置換基を有していてもよく、置換基としては、一般式（Ｉ）におけるＲ１、Ｒ２、およびＲ３で表される基が有する置換基として挙げたものが適用でき、また好ましい範囲も同様である。
【００４５】
Ａｒ１、Ａｒ２、およびＡｒ３で表されるヘテロアリール基としては、ピリジル基、ピラジニル基、トリアジニル基、ピリミジニル基、ピリダジニル基、キノリル基、キノキサリニル基、フタラジニル基、キナゾリニル基、シンノリニル基、イソキノリル基、アクリジニル基、フェナントリジニル基、フェナントロリニル基、プテリジニル基、イミダゾピリジル基、ピロリル基、インドリル基、ピラゾリル基、インダゾリル基、イミダゾリル基、ベンゾイミダゾリル基、カルバゾリル基、カルボリニル基、プリニル基、フリル基、チエニル基、イソキサゾリル基、イソチアゾリル基、オキサゾリル基、チアゾリル基、ベンゾオキサゾリル基、ベンゾチアゾリル基、インドリジニル基、ベンゾキノリニル基、キノリジニル基、トリアゾリル基、ベンゾトリアゾリル基、及びナフチリジニル基などが挙げられる。これらのヘテロアリール基は置換基を有していてもよく、置換基としては、一般式（Ｉ）におけるＲ１、Ｒ２、およびＲ３で表される基が有する置換基として挙げたものが適用でき、また好ましい範囲も同様である。
【００４６】
Ａｒ１、Ａｒ２、およびＡｒ３で表される基として好ましくは、置換または無置換のフェニル基、ナフチル基、アントリル基、フェナントリル基、ピレニル基、フルオレニル基、ピリジル基、ピラジニル基、キノリル基、キノキサリニル基、アクリジニル基、フェナントロリニル基、又はベンゾキノリニル基であり、より好ましくは、フェニル基、ナフチル基、アントリル基、フェナントリル基、ピレニル基、ピリジル基、ピラジニル基、キノリル基、フェナントロリニル基、又はベンゾキノリニル基である。
【００４７】
本発明におけるホスフィンオキサイド化合物のより好ましい一群は、一般式（III）で
表される化合物である。
【００４８】
【化８】
0005782000.tif 000009
【００４９】
式中、Ｒ３１〜Ｒ３４は、それぞれ独立にアリール基またはヘテロ環基を表す。Ｌは二価の連結基を表す。
【００５０】
次に、一般式（III）について説明する。
【００５１】
一般式（III）中、Ｒ３１〜Ｒ３４で表されるアリール基またはヘテロ環基は、一般式
（Ｉ）におけるＲ１〜Ｒ３について説明したアリール基またはヘテロ環基と同義であり、また好ましい範囲も同様である。Ｌは二価の連結基を表す。二価の連結基としては特に限定されないが、炭素原子、窒素原子、酸素原子、硫黄原子、ケイ素原子、又はハロゲン原子からなる連結基が好ましく、より好ましくは炭素原子、窒素原子、又はケイ素原子からなる連結基である。
【００５２】
Ｌで表される二価の連結基として好ましくは、ｐ−フェニレン、ｍ−フェニレン、ｏ−フェニレン、ビフェニルジイル、ナフタレンジイル、フルオレンジイル、ジベンゾフランジイル、ピリジンジイル、又はピラジンジイルであり、より好ましくはビフェニルジイル、フルオレンジイル、ピリジンジイル、又はピラジンジイルである。
【００５３】
以下に本発明に用いられるホスフィンオキサイド化合物の具体例を挙げるが、本発明の化合物がこれらに限定されるものではない。
【００５４】
【化９】
0005782000.tif 000010
【００５５】
【化１０】
0005782000.tif 000011
【００５６】
【化１１】
0005782000.tif 000012
【００５７】
【化１２】
0005782000.tif 000013
【００５８】
【化１３】
0005782000.tif 000014
【００５９】
【化１４】
0005782000.tif 000015
【００６０】
【化１５】
0005782000.tif 000016
【００６１】
以下に本発明に用いられるホスフィンオキサイド化合物の具体例としては、上記の他、例えば特開２００２−６３９８９に記載の化合物段落番号化５〜化７に例示する化合物がある。
【００６２】
＜使用方法＞
本発明に於いてホスフィンオキサイド化合物を含有する層の形成方法は、特に限定されるものではないが、抵抗加熱蒸着法、電子ビーム法、スパッタリング法、分子積層法、湿式塗布方式（スプレーコート法、ディップコート法、含浸法、ロールコート法、グラビアコート法、リバースコート法、ロールブラッシュ法、エアーナイフコート法、カーテンコート法、スピンコート法、フローコート法、バーコート法、マイクログラビアコート法、エアードクターコート、ブレードコート法、スクイズコート法、トランスファーロールコート法、キスコート法、キャストコート法、エクストルージョンコート法、ワイヤーバーコート法、スクリーンコート法等）、インクジェット法、印刷法、または転写法などの方法が用いられる。
【００６３】
２．有機電界発光素子
以下、本発明の有機電界発光素子の構成について詳細に説明する。
本発明の発光素子は基板上に陰極と陽極を有し、両電極の間に有機発光層（以下、単に「発光層」と称する場合がある。）を含む有機層を有する有機電界発光素子であって、前記発光層と陰極との間に、ホスフィンオキサイド化合物を含有する電子輸送層と該ホスフィンオキサイド化合物を実質的に含有しない電子輸送層とを有し、前記ホスフィンオキサイド化合物を含有する電子輸送層が前記陰極に近接し、前記ホスフィンオキサイド化合物を実質的に含有しない電子輸送層が前記発光層に近接している。発光素子の性質上、陽極及び陰極のうち少なくとも一方の電極は、透明であることが好ましい。
好ましくは、前記ホスフィンオキサイドを含有する電子輸送層が電子注入層に接する層である。
【００６４】
本発明における有機層の積層の態様としては、陽極側から、正孔輸送層、発光層、電子輸送層の順に積層されている態様が好ましい。更に、正孔輸送層と発光層との間、又は、発光層と電子輸送層との間には、電荷ブロック層等を有していてもよい。陽極と正孔輸送層との間に、正孔注入層を有してもよく、陰極と電子輸送層との間には、電子注入層を有してもよい。尚、各層は複数の二次層に分かれていてもよい。
【００６５】
次に、本発明の発光材料を構成する要素について、詳細に説明する。
＜基板＞
本発明で使用する基板としては、有機化合物層から発せられる光を散乱又は減衰させない基板であることが好ましい。その具体例としては、ジルコニア安定化イットリウム（ＹＳＺ）、ガラス等の無機材料、ポリエチレンテレフタレート、ポリブチレンフタレート、ポリエチレンナフタレート等のポリエステル、ポリスチレン、ポリカーボネート、ポリエーテルスルホン、ポリアリレート、ポリイミド、ポリシクロオレフィン、ノルボルネン樹脂、およびポリ（クロロトリフルオロエチレン）等の有機材料が挙げられる。
例えば、基板としてガラスを用いる場合、その材質については、ガラスからの溶出イオンを少なくするため、無アルカリガラスを用いることが好ましい。また、ソーダライムガラスを用いる場合には、シリカなどのバリアコートを施したものを使用することが好ましい。有機材料の場合には、耐熱性、寸法安定性、耐溶剤性、電気絶縁性、及び加工性に優れていることが好ましい。
【００６６】
基板の形状、構造、大きさ等については、特に制限はなく、発光素子の用途、目的等に応じて適宜選択することができる。一般的には、基板の形状としては、板状であることが好ましい。基板の構造としては、単層構造であってもよいし、積層構造であってもよく、また、単一部材で形成されていてもよいし、２以上の部材で形成されていてもよい。
【００６７】
基板は、無色透明であっても、有色透明であってもよいが、有機発光層から発せられる光を散乱又は減衰等させることがない点で、無色透明であることが好ましい。
【００６８】
基板には、その表面又は裏面に透湿防止層（ガスバリア層）を設けることができる。
透湿防止層（ガスバリア層）の材料としては、窒化珪素、酸化珪素などの無機物が好適に用いられる。透湿防止層（ガスバリア層）は、例えば、高周波スパッタリング法などにより形成することができる。
熱可塑性基板を用いる場合には、更に必要に応じて、ハードコート層、アンダーコート層などを設けてもよい。
【００６９】
＜陽極＞
陽極は、通常、有機化合物層に正孔を供給する電極としての機能を有していればよく、その形状、構造、大きさ等については特に制限はなく、発光素子の用途、目的に応じて、公知の電極材料の中から適宜選択することができる。前述のごとく、陽極は、通常透明陽極として設けられる。
【００７０】
陽極の材料としては、例えば、金属、合金、金属酸化物、導電性化合物、又はこれらの混合物が好適に挙げられる。陽極材料の具体例としては、アンチモンやフッ素等をドープした酸化錫（ＡＴＯ、ＦＴＯ）、酸化錫、酸化亜鉛、酸化インジウム、酸化インジウム錫（ＩＴＯ）、酸化亜鉛インジウム（ＩＺＯ）等の導電性金属酸化物、金、銀、クロム、ニッケル等の金属、さらにこれらの金属と導電性金属酸化物との混合物又は積層物、ヨウ化銅、硫化銅などの無機導電性物質、ポリアニリン、ポリチオフェン、ポリピロールなどの有機導電性材料、及びこれらとＩＴＯとの積層物などが挙げられる。この中で好ましいのは、導電性金属酸化物であり、特に、生産性、高導電性、透明性等の点からはＩＴＯが好ましい。
【００７１】
陽極は、例えば、印刷方式、コーティング方式等の湿式方式、真空蒸着法、スパッタリング法、イオンプレーティング法等の物理的方式、ＣＶＤ、プラズマＣＶＤ法等の化学的方式などの中から、陽極を構成する材料との適性を考慮して適宜選択した方法に従って、前記基板上に形成することができる。例えば、陽極の材料として、ＩＴＯを選択する場合には、陽極の形成は、直流又は高周波スパッタ法、真空蒸着法、イオンプレーティング法等に従って行うことができる。
【００７２】
本発明の有機電界発光素子において、陽極の形成位置としては特に制限はなく、発光素子の用途、目的に応じて適宜選択することができる。が、前記基板上に形成されるのが好ましい。この場合、陽極は、基板における一方の表面の全部に形成されていてもよく、その一部に形成されていてもよい。
【００７３】
なお、陽極を形成する際のパターニングとしては、フォトリソグラフィーなどによる化学的エッチングによって行ってもよいし、レーザーなどによる物理的エッチングによって行ってもよく、また、マスクを重ねて真空蒸着やスパッタ等をして行ってもよいし、リフトオフ法や印刷法によって行ってもよい。
【００７４】
陽極の厚みとしては、陽極を構成する材料により適宜選択することができ、一概に規定することはできないが、通常、１０ｎｍ〜５０μｍ程度であり、５０ｎｍ〜２０μｍが好ましい。
【００７５】
陽極の抵抗値としては、１０３Ω／□以下が好ましく、１０２Ω／□以下がより好ましい。陽極が透明である場合は、無色透明であっても、有色透明であってもよい。透明陽極側から発光を取り出すためには、その透過率としては、６０％以上が好ましく、７０％以上がより好ましい。
【００７６】
なお、透明陽極については、沢田豊監修「透明電極膜の新展開」シーエムシー刊（１９９９）に詳述があり、ここに記載される事項を本発明に適用することができる。耐熱性の低いプラスティック基材を用いる場合は、ＩＴＯ又はＩＺＯを使用し、１５０℃以下の低温で成膜した透明陽極が好ましい。
【００７７】
＜陰極＞
陰極は、通常、有機化合物層に電子を注入する電極としての機能を有していればよく、その形状、構造、大きさ等については特に制限はなく、発光素子の用途、目的に応じて、公知の電極材料の中から適宜選択することができる。
【００７８】
陰極を構成する材料としては、例えば、金属、合金、金属酸化物、電気伝導性化合物、これらの混合物などが挙げられる。具体例としてはアルカリ金属（たとえば、ＬＩ、Ｎａ、Ｋ、又はＣｓ等）、アルカリ土類金属（たとえばＭｇ、Ｃａ等）、金、銀、鉛、アルミニウム、ナトリウム−カリウム合金、リチウム−アルミニウム合金、マグネシウム−銀合金、インジウム、およびイッテルビウム等の希土類金属などが挙げられる。これらは、１種単独で使用してもよいが、安定性と電子注入性とを両立させる観点からは、２種以上を好適に併用することができる。
【００７９】
これらの中でも、陰極を構成する材料としては、電子注入性の点で、アルカリ金属やアルカリ土類金属が好ましく、保存安定性に優れる点で、アルミニウムを主体とする材料が好ましい。
アルミニウムを主体とする材料とは、アルミニウム単独、アルミニウムと０．０１質量％〜１０質量％のアルカリ金属又はアルカリ土類金属との合金若しくはこれらの混合物（例えば、リチウム−アルミニウム合金、又はマグネシウム−アルミニウム合金など）をいう。
【００８０】
なお、陰極の材料については、特開平２−１５５９５号公報、特開平５−１２１１７２号公報に詳述されており、これらの公報に記載の材料は、本発明においても適用することができる。
【００８１】
陰極の形成方法については、特に制限はなく、公知の方法に従って行うことができる。
例えば、印刷方式、コーティング方式等の湿式方式、真空蒸着法、スパッタリング法、イオンプレーティング法等の物理的方式、ＣＶＤ、プラズマＣＶＤ法等の化学的方式などの中から、前記した陰極を構成する材料との適性を考慮して適宜選択した方法に従って形成することができる。例えば、陰極の材料として、金属等を選択する場合には、その１種又は２種以上を同時又は順次にスパッタ法等に従って行うことができる。
【００８２】
陰極を形成するに際してのパターニングは、フォトリソグラフィーなどによる化学的エッチングによって行ってもよいし、レーザーなどによる物理的エッチングによって行ってもよく、マスクを重ねて真空蒸着やスパッタ等をして行ってもよいし、リフトオフ法や印刷法によって行ってもよい。
【００８３】
本発明において、陰極形成位置は特に制限はなく、有機化合物層上の全部に形成されていてもよく、その一部に形成されていてもよい。
また、陰極と前記有機化合物層との間に、アルカリ金属又はアルカリ土類金属のフッ化物、酸化物等による誘電体層を０．１ｎｍ〜５ｎｍの厚みで挿入してもよい。この誘電体層は、一種の電子注入層と見ることもできる。誘電体層は、例えば、真空蒸着法、スパッタリング法、イオンプレーティング法等により形成することができる。
【００８４】
陰極の厚みは、陰極を構成する材料により適宜選択することができ、一概に規定することはできないが、通常１０ｎｍ〜５μｍ程度であり、５０ｎｍ〜１μｍが好ましい。
また、陰極は、透明であってもよいし、不透明であってもよい。なお、透明な陰極は、陰極の材料を１ｎｍ〜１０ｎｍの厚さに薄く成膜し、更にＩＴＯやＩＺＯ等の透明な導電性材料を積層することにより形成することができる。
【００８５】
＜有機化合物層＞
本発明における有機化合物層について説明する。
本発明の有機電界発光素子は、発光層を含む少なくとも一層の有機化合物層を有しており、有機発光層以外の他の有機化合物層としては、前述したごとく、正孔輸送層、電子輸送層、電荷ブロック層（正孔ブロック層、電子ブロック層）、正孔注入層、及び電子注入層等の各層が挙げられる。
【００８６】
本発明の有機電界発光素子において、有機化合物層を構成する各層は、蒸着法やスパッタ法等の乾式製膜法、湿式塗布方式、転写法、印刷法、又はインクジェット方式等いずれによっても好適に形成することができる。
【００８７】
１）有機発光層
有機発光層は、電界印加時に、陽極、正孔注入層、又は正孔輸送層から正孔を受け取り、陰極、電子注入層、又は電子輸送層から電子を受け取り、正孔と電子の再結合の場を提供して発光させる機能を有する層である。
本発明における発光層は、ホスト材料と発光材料を含有するのが好ましい。
発光材料は蛍光発光材料でも燐光発光材料であっても良く、ドーパントは１種であっても２種以上であっても良いが、本発明において好ましくは燐光発光材料である。また、発光材料は、低分子化合物であっても高分子化合物であってもよい。
ホスト材料は電荷輸送材料であることが好ましく、本発明においては、正孔輸送性ホスト材料が特に好ましい。ホスト材料は１種であっても２種以上であっても良く、例えば、正孔輸送性ホスト材料に電子輸送性ホスト材料を混合して用いても良い。さらに、発光層中に電荷輸送性を有さず、発光しない材料を含んでいても良い。
また、発光層は１層であっても２層以上であってもよく、それぞれの層が異なる発光色で発光してもよい。
【００８８】
（発光材料）
本発明に使用できる蛍光発光材料の例としては、例えば、ベンゾフラン誘導体、ベンゾチオフェン誘導体、ピラン誘導体、ベンゾオキサゾール誘導体、ベンゾイミダゾール誘導体、ベンゾチアゾール誘導体、スチリルベンゼン誘導体、ポリフェニル誘導体、ジフェニルブタジエン誘導体、テトラフェニルブタジエン誘導体、ナフタルイミド誘導体、クマリン誘導体、縮合芳香族化合物、ペリレン誘導体、オキサジアゾール誘導体、オキサジン誘導体、アルダジン誘導体、ピラジン誘導体、シクロペンタジエン誘導体、ビススチリルアントラセン誘導体、キナクリドン誘導体、ピロロピリジン誘導体、チアジアゾロピリジン誘導体、シクロペンタジエン誘導体、スチリルアミン誘導体、ジケトピロロピロール誘導体、芳香族ジメチリディン化合物、８−キノリノール誘導体の金属錯体やピロメテン誘導体の金属錯体に代表される各種金属錯体等、ポリチオフェン、ポリフェニレン、ポリフェニレンビニレン等のポリマー化合物、有機シラン誘導体などの化合物等が挙げられる。
【００８９】
また、本発明に使用できる燐光発光材料は、例えば、遷移金属原子又はランタノイド原子を含む錯体が挙げられる。
遷移金属原子としては、特に限定されないが、好ましくは、ルテニウム、ロジウム、パラジウム、タングステン、レニウム、オスミウム、イリジウム、及び白金が挙げられ、より好ましくは、レニウム、イリジウム、及び白金である。本発明において特に好ましくは、白金を中心金属とした有機金属錯体である。
ランタノイド原子としては、ランタン、セリウム、プラセオジム、ネオジム、サマリウム、ユーロピウム、ガドリニウム、テルビウム、ジスプロシウム、ホルミウム、エルビウム、ツリウム、イッテルビウム、及びルテシウムが挙げられる。これらのランタノイド原子の中でも、ネオジム、ユーロピウム、及びガドリニウムが好ましい。
【００９０】
錯体の配位子としては、例えば、Ｇ．Ｗｉｌｋｉｎｓｏｎ等著，Ｃｏｍｐｒｅｈｅｎｓｉｖｅ  Ｃｏｏｒｄｉｎａｔｉｏｎ  Ｃｈｅｍｉｓｔｒｙ，  Ｐｅｒｇａｍｏｎ  Ｐｒｅｓｓ社１９８７年発行、Ｈ．Ｙｅｒｓｉｎ著，「Ｐｈｏｔｏｃｈｅｍｉｓｔｒｙ  ａｎｄ  Ｐｈｏｔｏｐｈｙｓｉｃｓ  ｏｆ  Ｃｏｏｒｄｉｎａｔｉｏｎ  Ｃｏｍｐｏｕｎｄｓ」  Ｓｐｒｉｎｇｅｒ−Ｖｅｒｌａｇ社１９８７年発行、山本明夫著「有機金属化学−基礎と応用−」裳華房社１９８２年発行等に記載の配位子などが挙げられる。
具体的な配位子としては、好ましくは、ハロゲン配位子（好ましくは塩素配位子）、芳香族配位子（例えば、シクロペンタジエニルアニオン、ベンゼンアニオン、ナフチルアニオンなど）、含窒素ヘテロ環配位子（例えば、フェニルピリジン、ベンゾキノリン、イソキノリン、キノリノール、ビピリジル、フェナントロリンなど）、ジケトン配位子（例えば、アセチルアセトンなど）、カルボン酸配位子（例えば、酢酸配位子、ピコリナトなど）、一酸化炭素配位子、イソニトリル配位子、シアノ配位子であり、より好ましくは、含窒素ヘテロ環配位子である。上記錯体は、化合物中に遷移金属原子を一つ有してもよいし、また、２つ以上有するいわゆる複核錯体であってもよい。異種の金属原子を同時に含有していてもよい。
【００９１】
燐光発光材料は、発光層中に、０．１質量％〜４０質量％含有されることが好ましく、０．５質量％〜３０質量％含有されることがより好ましい。
【００９２】
以下に本発明に用いられる白金錯体の具体例を以下に例示するが、本発明はこれらに限定されものではない。
【００９３】
【化１６】
0005782000.tif 000017
【００９４】
【化１７】
0005782000.tif 000018
【００９５】
【化１８】
0005782000.tif 000019
【００９６】
【化１９】
0005782000.tif 000020
【００９７】
【化２０】
0005782000.tif 000021
【００９８】
【化２１】
0005782000.tif 000022
【００９９】
【化２２】
0005782000.tif 000023
【０１００】
【化２３】
0005782000.tif 000024
【０１０１】
【化２４】
0005782000.tif 000025
【０１０２】
【化２５】
0005782000.tif 000026
【０１０３】
【化２６】
0005782000.tif 000027
【０１０４】
（ホスト材料）
本発明におけるホスト材料は、特に限定される事はないが、正孔輸送性ホスト材料を用いた場合が効果が大きく、特に好ましい。
【０１０５】
《正孔輸送性ホスト》
本発明の有機層に用いられる正孔輸送性ホストとしては、耐久性向上、駆動電圧低下の観点から、Ｉｐが５．１ｅＶ以上６．３ｅＶ以下であることが好ましく、５．４ｅＶ以上６．１ｅＶ以下であることがより好ましく、５．６ｅＶ以上５．８ｅＶ以下であることが更に好ましい。また、耐久性向上、駆動電圧低下の観点から、電子親和力Ｅａが１．２ｅＶ以上３．１ｅＶ以下であることが好ましく、１．４ｅＶ以上３．０ｅＶ以下であることがより好ましく、１．８ｅＶ以上２．８ｅＶ以下であることが更に好ましい。
このような正孔輸送性ホストとしては、具体的には、例えば、以下の材料を挙げることができる。ピロール、カルバゾール、ピラゾール、イミダゾール、ポリアリールアルカン、ピラゾリン、ピラゾロン、フェニレンジアミン、アリールアミン、アミノ置換カルコン、スチリルアントラセン、フルオレノン、ヒドラゾン、スチルベン、シラザン、芳香族第三級アミン化合物、スチリルアミン化合物、芳香族ジメチリディン系化合物、ポルフィリン系化合物、ポリシラン系化合物、ポリ（Ｎ−ビニルカルバゾール）、アニリン系共重合体、チオフェンオリゴマチオフェンオリゴマー、ポリチオフェン等の導電性高分子オリゴマー、有機シラン、カーボン膜、及びそれらの誘導体等が挙げられる。
正孔輸送性ホストとしての具体的化合物としては、例えば下記のものが挙げられるが、本発明はこれらに限定されるものではない。
【０１０６】
【化２７】
0005782000.tif 000028
【０１０７】
【化２８】
0005782000.tif 000029
【０１０８】
【化２９】
0005782000.tif 000030
【０１０９】
（発光層の厚み）
発光層の厚さは、特に限定されるものではないが、通常、１ｎｍ〜５００ｎｍであるのが好ましく、５ｎｍ〜２００ｎｍであるのがより好ましく、１０ｎｍ〜１００ｎｍであるのが更に好ましい。
【０１１０】
２）正孔注入層、正孔輸送層
正孔注入層、正孔輸送層は、陽極又は陽極側から正孔を受け取り陰極側に輸送する機能を有する層である。本発明の正孔注入層、正孔輸送層に使用できる材料としては、特に限定されるものではなく、低分子化合物であっても高分子化合物であってもよい。
具体的には、ピロール誘導体、カルバゾール誘導体、イミダゾール誘導体、ポリアリールアルカン誘導体、ピラゾリン誘導体、ピラゾロン誘導体、フェニレンジアミン誘導体、アリールアミン誘導体、アミノ置換カルコン誘導体、スチリルアントラセン誘導体、フルオレノン誘導体、ヒドラゾン誘導体、スチルベン誘導体、シラザン誘導体、芳香族第三級アミン化合物、スチリルアミン化合物、芳香族ジメチリディン系化合物、フタロシアニン系化合物、ポルフィリン系化合物、チオフェン誘導体、有機シラン誘導体、カーボン、フェニルアゾール、フェニルアジンを配位子に有する金属錯体、等を含有する層であることが好ましい。
【０１１１】
本発明の有機ＥＬ素子の正孔注入層あるいは正孔輸送層には、電子受容性ドーパントを含有させることができる。正孔注入層、あるいは正孔輸送層に導入する電子受容性ドーパントとしては、電子受容性で有機化合物を酸化する性質を有すれば、無機化合物でも有機化合物でも使用できる。
【０１１２】
具体的には、無機化合物は塩化第二鉄や塩化アルミニウム、塩化ガリウム、塩化インジウム、五塩化アンチモンなどのハロゲン化金属、五酸化バナジウム、および三酸化モリブデンなどの金属酸化物などが挙げられる。
【０１１３】
有機化合物の場合は、置換基としてニトロ基、ハロゲン、シアノ基、又はトリフルオロメチル基などを有する化合物、キノン系化合物、酸無水物系化合物、又はフラーレンなどを好適に用いることができる。
この他にも、特開平６−２１２１５３、特開平１１−１１１４６３、特開平１１−２５１０６７、特開２０００−１９６１４０、特開２０００−２８６０５４、特開２０００−３１５５８０、特開２００１−１０２１７５、特開２００１−１６０４９３、特開２００２−２５２０８５、特開２００２−５６９８５、特開２００３−１５７９８１、特開２００３−２１７８６２、特開２００３−２２９２７８、特開２００４−３４２６１４、特開２００５−７２０１２、特開２００５−１６６６３７、特開２００５−２０９６４３等に記載の化合物を好適に用いることが出来る。
【０１１４】
これらの電子受容性ドーパントは、単独で用いてもよいし、２種以上を用いてもよい。
電子受容性ドーパントの使用量は、材料の種類によって異なるが、正孔輸送層材料に対して０．０１質量％〜５０質量％であることが好ましく、０．０５質量％〜２０質量％であることが更に好ましく、０．１質量％〜１０質量％であることが特に好ましい。
【０１１５】
正孔注入層、正孔輸送層の厚さは、駆動電圧を下げるという観点から、各々５００ｎｍ以下であることが好ましい。
正孔輸送層の厚さとしては、１ｎｍ〜５００ｎｍであるのが好ましく、５ｎｍ〜２００ｎｍであるのがより好ましく、１０ｎｍ〜１００ｎｍであるのが更に好ましい。また、正孔注入層の厚さとしては、０．１ｎｍ〜２００ｎｍであるのが好ましく、０．５ｎｍ〜１００ｎｍであるのがより好ましく、１ｎｍ〜１００ｎｍであるのが更に好ましい。
正孔注入層、正孔輸送層は、上述した材料の１種又は２種以上からなる単層構造であってもよいし、同一組成又は異種組成の複数層からなる多層構造であってもよい。
【０１１６】
３）電子輸送層
電子輸送層は、陰極又は陰極側から電子を受け取り陽極側に輸送する機能を有する層である。
本発明における電子輸送層は、ホスフィンオキサイド化合物を含有する電子輸送層とホスフィンオキサイド化合物を実質的に含有しない電子輸送層とを有し、前記ホスフィンオキサイド化合物を含有する電子輸送層が前記陰極に近接し、前記ホスフィンオキサイド化合物を実質的に含有しない電子輸送層が発光層に近接していることを特徴とする。本発明で「近接」とは、一方が他方よりも相対的に対象とする層に近い位置にあることを意味する。本願に於いては、ホスフィンオキサイド化合物を含有する電子輸送層とホスフィンオキサイド化合物を実質的に含有しない電子輸送層の内、ホスフィンオキサイド化合物を実質的に含有しない層の方が発光層に近い位置にあることを意味する。即ち、ホスフィンオキサイド化合物を含有する電子輸送層は発光層と近接しておらず、ホスフィンオキサイド化合物を実質的に含有しない層よりも陰極に近接している。
好ましくは、陰極と電子輸送層との間に電子注入層を有し、前記ホスフィンオキサイド化合物を含有する電子輸送層が電子注入層に接する。
【０１１７】
本発明において、ホスフィンオキサイド化合物を含有する電子輸送層が発光層に近い位置にあると素子耐久性に悪影響を及ぼすため、該ホスフィンオキサイド化合物を含有する電子輸送層と発光層との間の距離を離すことを目的として「ホスフィンオキサイド化合物を実質的に含有しない電子輸送層」が設けられる。ホスフィンオキサイド化合物を実質的に含有しない電子輸送層は、ホスフィンオキサイド以外の電子輸送材料を構成材料として採用することにより設けられる。また、ホスフィンオキサイド化合物を実質的に含有しない電子輸送層において、該電子輸送層の発光層側界面から該電子輸送層全体の厚みの１０％までの領域におけるホスフィンオキサイド化合物の比率（前記１０％までの領域におけるホスフィンオキサイド化合物の量／電子輸送層全体のホスフィンオキサイド化合物の量）が０．０５以下であることが好ましく、０．０３以下であることがより好ましく、最も好ましくは０．０１以下である。
【０１１８】
好ましくは、ホスフィンオキサイド化合物を含有する電子輸送層の膜厚が０．０１ｎｍ以上１０ｎｍ以下が好ましく、より好ましくは、０．０１ｎｍ以上５ｎｍ以下である。０．０１ｎｍを下まわると、電子注入促進効果が得られにくくなる点で好ましくなく、１０ｎｍを超えると駆動電圧の上昇や耐久性の悪化を招くことがあり、好ましくない。
好ましくは、ホスフィンオキサイド化合物を実質的に含有しない電子輸送層の膜厚が５ｎｍ以上６０ｎｍ以下が好ましく、より好ましくは、１０ｎｍ以上３０ｎｍ以下である。５ｎｍを下まわると、耐久性の点で好ましくなく、６０ｎｍを超えると駆動電圧の点で好ましくない。
【０１１９】
ホスフィンオキサイドを実質的に含有しない電子輸送層は、特に限定されることは無く、一般的な電子輸送性の有機材料を用いることができる。例えば、具体的には、トリアゾール誘導体、オキサゾール誘導体、オキサジアゾール誘導体、イミダゾール誘導体、フルオレノン誘導体、アントラキノジメタン誘導体、アントロン誘導体、ジフェニルキノン誘導体、チオピランジオキシド誘導体、カルボジイミド誘導体、フルオレニリデンメタン誘導体、ジスチリルピラジン誘導体、ナフタレン、ペリレン等の芳香環テトラカルボン酸無水物、フタロシアニン誘導体、８−キノリノール誘導体の金属錯体やメタルフタロシアニン、ベンゾオキサゾールやベンゾチアゾールを配位子とする金属錯体に代表される各種金属錯体、有機シラン誘導体、等を用いることが出来る。
【０１２０】
本発明の有機ＥＬ素子の電子輸送層には、電子供与性ドーパントを含有させることができる。電子輸送層に導入される電子供与性ドーパントとしては、電子供与性で有機化合物を還元する性質を有していればよく、Ｌｉなどのアルカリ金属、Ｍｇなどのアルカリ土類金属、希土類金属を含む遷移金属や還元性有機化合物などが好適に用いられる。金属としては、特に仕事関数が４．２ｅＶ以下の金属が好適に使用でき、具体的には、Ｌｉ、Ｎａ、Ｋ、Ｂｅ、Ｍｇ、Ｃａ、Ｓｒ、Ｂａ、Ｙ、Ｃｓ、Ｌａ、Ｓｍ、Ｇｄ、およびＹｂなどが挙げられる。また、還元性有機化合物としては、例えば、含窒素化合物、含硫黄化合物、含リン化合物などが挙げられる。
この他にも、特開平６−２１２１５３、特開２０００−１９６１４０、特開２００３−６８４６８、特開２００３−２２９２７８、特開２００４−３４２６１４等に記載の材料を用いることが出来る。
【０１２１】
これらの電子供与性ドーパントは、単独で用いてもよいし、２種以上を用いてもよい。
電子供与性ドーパントの使用量は、材料の種類によって異なるが、電子輸送層材料に対して０．１質量％〜９９質量％であることが好ましく、１．０質量％〜８０質量％であることが更に好ましく、２．０質量％〜７０質量％であることが特に好ましい。
【０１２２】
４）ホールブロック層
ホールブロック層は、陽極側から発光層に輸送された正孔が、陰極側に通りぬけることを防止する機能を有する層である。本発明において、発光層と陰極側で隣接する有機化合物層として、ホールブロック層を設けることができる。
ホールブロック層を構成する化合物の例としては、ＢＡｌｑ等のアルミニウム錯体、トリアゾール誘導体、ＢＣＰ等のフェナントロリン誘導体、等が挙げられる。
ホールブロック層の厚さとしては、１ｎｍ〜５００ｎｍであるのが好ましく、５ｎｍ〜２００ｎｍであるのがより好ましく、１０ｎｍ〜１００ｎｍであるのが更に好ましい。
ホールブロック層は、上述した材料の１種又は２種以上からなる単層構造であってもよいし、同一組成又は異種組成の複数層からなる多層構造であってもよい。
【０１２３】
５）電子ブロック層
電子ブロック層は、陰極側から発光層に輸送された電子が、陽極側に通りぬけることを防止する機能を有する層である。本発明において、発光層と陽極側で隣接する有機化合物層として、電子ブロック層を設けることができる。
電子ブロック層を構成する化合物の例としては、例えば前述の正孔輸送材料として挙げたものが適用できる。
電子ブロック層の厚さとしては、１ｎｍ〜５００ｎｍであるのが好ましく、５ｎｍ〜２００ｎｍであるのがより好ましく、１０ｎｍ〜１００ｎｍであるのが更に好ましい。
ホールブロック層は、上述した材料の１種又は２種以上からなる単層構造であってもよいし、同一組成又は異種組成の複数層からなる多層構造であってもよい。
６）電子注入層
本発明に於いては、陰極と電子輸送層との間に電子注入層を有し、前記ホスフィンオキサイド化合物を含有する電子輸送層が電子注入層に接するのが好ましい。
電子注入層とは、陰極から電子輸送層に電子を注入しやすくする層であり、具体的にはフッ化リチウム、塩化リチウム、臭化リチウム等のリチウム塩、フッ化ナトリウム、塩化ナトリウム、フッ化セシウム等のアルカリ金属塩、酸化リチウム、酸化アルミニウム、酸化インジウム、または酸化マグネシウム等の絶縁性金属酸化物等を好適に用いることができる。
電子注入層の膜厚は０．１ｎｍ〜５ｎｍが好ましい。
【０１２４】
＜保護層＞
本発明において、有機ＥＬ素子全体は、保護層によって保護されていてもよい。
保護層に含まれる材料としては、水分や酸素等の素子劣化を促進するものが素子内に入ることを抑止する機能を有しているものであればよい。
その具体例としては、Ｉｎ、Ｓｎ、Ｐｂ、Ａｕ、Ｃｕ、Ａｇ、Ａｌ、Ｔｉ、又はＮｉ等の金属、ＭｇＯ、ＳｉＯ、ＳｉＯ２、Ａｌ２Ｏ３、ＧｅＯ、ＮｉＯ、ＣａＯ、ＢａＯ、Ｆｅ２Ｏ３、Ｙ２Ｏ３、又はＴｉＯ２等の金属酸化物、ＳｉＮｘ、ＳｉＮｘＯｙ等の金属窒化物、ＭｇＦ２、ＬｉＦ、ＡｌＦ３、又はＣａＦ２等の金属フッ化物、ポリエチレン、ポリプロピレン、ポリメチルメタクリレート、ポリイミド、ポリウレア、ポリテトラフルオロエチレン、ポリクロロトリフルオロエチレン、ポリジクロロジフルオロエチレン、クロロトリフルオロエチレンとジクロロジフルオロエチレンとの共重合体、テトラフルオロエチレンと少なくとも１種のコモノマーとを含むモノマー混合物を共重合させて得られる共重合体、共重合主鎖に環状構造を有する含フッ素共重合体、吸水率１％以上の吸水性物質、吸水率０．１％以下の防湿性物質等が挙げられる。
【０１２５】
保護層の形成方法については、特に限定はなく、例えば、真空蒸着法、スパッタリング法、反応性スパッタリング法、ＭＢＥ（分子線エピタキシ）法、クラスターイオンビーム法、イオンプレーティング法、プラズマ重合法（高周波励起イオンプレーティング法）、プラズマＣＶＤ法、レーザーＣＶＤ法、熱ＣＶＤ法、ガスソースＣＶＤ法、コーティング法、印刷法、又は転写法を適用できる。
【０１２６】
＜封止＞
さらに、本発明の有機電界発光素子は、封止容器を用いて素子全体を封止してもよい。
また、封止容器と発光素子の間の空間に水分吸収剤又は不活性液体を封入してもよい。
水分吸収剤としては、特に限定されることはないが、例えば、酸化バリウム、酸化ナトリウム、酸化カリウム、酸化カルシウム、硫酸ナトリウム、硫酸カルシウム、硫酸マグネシウム、五酸化燐、塩化カルシウム、塩化マグネシウム、塩化銅、フッ化セシウム、フッ化ニオブ、臭化カルシウム、臭化バナジウム、モレキュラーシーブ、ゼオライト、および酸化マグネシウム等を挙げることができる。不活性液体としては、特に限定されることはないが、例えば、パラフィン類、流動パラフィン類、パーフルオロアルカンやパーフルオロアミン、パーフルオロエーテル等のフッ素系溶剤、塩素系溶剤、およびシリコーンオイル類が挙げられる。
【０１２７】
＜駆動＞
本発明の有機電界発光素子は、陽極と陰極との間に直流（必要に応じて交流成分を含んでもよい）電圧（通常２ボルト〜１５ボルト）、又は直流電流を印加することにより、発光を得ることができる。  本発明の有機電界発光素子の駆動方法については、特開平２−１４８６８７号、同６−３０１３５５号、同５−２９０８０号、同７−１３４５５８号、同８−２３４６８５号、同８−２４１０４７号の各公報、特許第２７８４６１５号、米国特許５８２８４２９号、同６０２３３０８号の各明細書、等に記載の駆動方法を適用することができる。
【０１２８】
本発明の発光素子は、種々の公知の工夫により、光取り出し効率を向上させることができる。例えば、基板表面形状を加工する（例えば微細な凹凸パターンを形成する）、基板・ＩＴＯ層・有機層の屈折率を制御する、基板・ＩＴＯ層・有機層の膜厚を制御すること等により、光の取り出し効率を向上させ、外部量子効率を向上させることが可能である。
【０１２９】
本発明の発光素子は、陽極側から発光を取り出す、いわゆる、トップエミッション方式であっても良い。
【０１３０】
（本発明の用途）
本発明の有機電界発光素子は、表示素子、ディスプレイ、バックライト、電子写真、照明光源、記録光源、露光光源、読み取り光源、標識、看板、インテリア、又は光通信等に好適に利用できる。
【実施例】
【０１３１】
本発明について実施例を用いて具体的に説明するが、本発明はこれらの実施例に限定されるものではない。
【０１３２】
実施例１  
（有機ＥＬ素子の作製）
＜比較の有機ＥＬ素子１の作製＞
１）陽極の形成
２５ｍｍ×２５ｍｍ×０．７ｍｍのガラス基板上に酸化インジウム錫（以後、ＩＴＯと略記）を１５０ｎｍの厚さで蒸着し製膜したもの（東京三容真空（株）製）を透明支持基板とした。この透明支持基板をエッチング、洗浄した。
２）正孔注入・輸送層
このＩＴＯガラス基板上に、４，４−ｂｉｓ（Ｎ−（ｍ−ｔｏｌｙｌ）−Ｎ−ｐｈｅｎｙｌ−ａｍｉｎｏ）ｂｉｐｈｅｎｙｌ（以後、ＴＰＤと略記）を５０ｎｍに蒸着した。
【０１３３】
３）発光層
上記正孔注入・輸送層の上にホスト材料として４，４'−ｄｉ−（Ｎ−ｃａｒｂａｚｏｌｅ）−ｂｉｐｈｅｎｙｌ（以後、ＣＢＰと略記）、発光材料としてｆａｃ−ｔｒｉｓ（２−ｐｈｅｎｙｌｐｙｒｉｄｉｎａｔｅ−Ｎ，Ｃ２’）ｉｒｉｄｉｕｍ（III）（以後、Ｉｒ（ｐｐｙ）３と略記）をＣＢＰに対して６質量％含有する発光層を５０ｎｍに蒸着した。
【０１３４】
４）電子輸送層
上記発光層の上に、ホスフィンオキサイド化合物Ａ−１を膜厚５０ｎｍに蒸着した。
５）電子注入層
さらにＬｉＦを膜厚０．５ｎｍに蒸着した。
６）陰極電極の形成
この上にパターニングしたマスク（発光面積が２ｍｍ×２ｍｍとなるマスク）を設置し、アルミニウムを膜厚約２００ｎｍに蒸着して素子を作製した。なお、作製した素子は乾燥グローブボックス内で封止した。
上記の蒸着は、１０−３Ｐａ〜１０−４Ｐａの真空中で、基板温度は室温の条件下で行った。
【０１３５】
＜本発明の有機ＥＬ素子１の作製＞
比較の有機ＥＬ素子１の作製において、電子輸送層として下記の２層を用いる以外は比較の有機ＥＬ素子１の作製と全く同様にして本発明の有機ＥＬ素子１を作製した。
第１の電子輸送層：陰極に近い層である。
ホスフィンオキサイド化合物Ａ−１を膜厚３０ｎｍに蒸着した。
第２の電子輸送層：発光層に近い層である。
ａｌｕｍｉｎｕｍ（III）ｂｉｓ（２−ｍｅｔｈｙｌ−８−ｑｕｉｎｏｌｉｎａｔｏ）４−ｐｈｅｎｙｌｐｈｅｎｏｌａｔｅ（以後、ＢＡｌｑと略記）を膜厚２０ｎｍに蒸着した。
【０１３６】
＜本発明の有機ＥＬ素子２の作製＞
比較の有機ＥＬ素子１の作製において、電子輸送層として下記の２層を用いる以外は比較の有機ＥＬ素子１の作製と全く同様にして本発明の有機ＥＬ素子２を作製した。
第１の電子輸送層：陰極に近い層である。
ホスフィンオキサイド化合物Ａ−１を膜厚１０ｎｍに蒸着した。
第２の電子輸送層：発光層に近い層である。
ＢＡｌｑを膜厚４０ｎｍに蒸着した。
【０１３７】
＜本発明の有機ＥＬ素子３の作製＞
比較の有機ＥＬ素子１の作製において、電子輸送層として下記の２層を用いる以外は比較の有機ＥＬ素子１の作製と全く同様にして本発明の有機ＥＬ素子３を作製した。
第１の電子輸送層：陰極に近い層である。
ホスフィンオキサイド化合物Ａ−１を膜厚３ｎｍに蒸着した。
第２の電子輸送層：発光層に近い層である。
ＢＡｌｑを膜厚４７ｎｍに蒸着した。
【０１３８】
＜本発明の有機ＥＬ素子４の作製＞
比較の有機ＥＬ素子１の作製において、電子輸送層として下記の２層を用いる以外は比較の有機ＥＬ素子１の作製と全く同様にして本発明の有機ＥＬ素子４を作製した。
第１の電子輸送層：陰極に近い層である。
ホスフィンオキサイド化合物Ａ−１を膜厚１ｎｍに蒸着した。
第２の電子輸送層：発光層に近い層である。
ＢＡｌｑを膜厚４９ｎｍに蒸着した。
【０１３９】
以下に実施例に用いた材料の化学構造を示す。
【０１４０】
【化３０】
0005782000.tif 000031
【０１４１】
（有機ＥＬ素子の性能評価）
１）外部量子効率
東陽テクニカ（株）製ソースメジャーユニット２４００を用いて、直流電圧を各素子に印加し、発光させた。その輝度をトプコン社製輝度計ＢＭ−８を用いて測定した。発光スペクトルと発光波長は、浜松ホトニクス（株）製スペクトルアナライザーＰＭＡ−１１を用いて測定した。これらの数値をもとに、輝度が１０００ｃｄ／ｍ２における外部量子効率を輝度換算法により算出した。  
【０１４２】
２）駆動電圧
東陽テクニカ（株）製ソースメジャーユニット２４００を用いて、直流電圧を各素子に印加し、発光させた。輝度が１０００ｃｄ／ｍ２となったときの電圧を駆動電圧として測定した。
３）駆動耐久性：輝度半減時間
各素子を輝度１０００ｃｄ／ｍ２になるように直流電圧を印加し、連続駆動して輝度が５００ｃｄ／ｍ２になるまでの時間を測定した。この輝度半減時間をもってして駆動耐久性の指標とした。
【０１４３】
得られた結果を下の表１にまとめた。  
【０１４４】
【表１】
0005782000.tif 000032
【０１４５】
上記結果から明らかなように、比較の素子１に対して本発明の素子は、外部量子効率が増加し、駆動電圧が低下し、高い駆動耐久性を示した。特に、本発明の素子３，４が高い駆動耐久性を示した。即ち、ホスフィンオキサイド化合物を含有する電子輸送層の厚みが１ｎｍ、３ｎｍの薄層領域で、本発明の素子が優れた効果を発揮することが明らかである。
【０１４６】
実施例２
（有機ＥＬ素子の作製）
＜比較の有機ＥＬ素子２の作製＞
１）陽極の形成
２５ｍｍ×２５ｍｍ×０．７ｍｍのガラス基板上にＩＴＯを１５０ｎｍの厚さで蒸着し製膜したもの（東京三容真空（株）製）を透明支持基板とした。この透明支持基板をエッチング、洗浄した。
２）正孔注入層
このＩＴＯガラス基板上に、４，４’，４”−トリス（２−ナフチルフェニルアミノ）トリフェニルアミン（以後、２−ＴＮＡＴＡと略記）を蒸着した。蒸着厚みは１２０ｎｍとした。
【０１４７】
３）正孔輸送層
上記正孔注入送層の上にＮ，Ｎ’−ジナフチル−Ｎ，Ｎ’−ジフェニル−［１，１’−ビフェニル］−４，４’−ジアミン（以後、α−ＮＰＤと略記）を１０ｎｍに蒸着した。
【０１４８】
４）発光層
上記正孔輸送層の上にホスト材料として１，３−ｂｉｓ（Ｎ−ｃａｒｂａｚｏｌｙｌ）ｂｅｎｚｅｎｅ（以後、ｍＣＰと略記）、発光材料としてｉｒｉｄｉｕｍ（ＩＩＩ）ｂｉｓ（４，６−（ｄｉ−ｆｌｕｏｒｏｐｈｅｎｙ）−ｐｙｒｉｄｉｎａｔｅ−Ｎ，Ｃ２’）ｐｉｃｏｌｉｎａｔｅ（以後、ＦＩｒｐｉｃと略記）をｍＣＰに対して６質量％となるように共蒸着した。蒸着厚みは３０ｎｍであった。
【０１４９】
５）電子輸送層
上記発光層の上に、ホスフィンオキサイド化合物Ａ−２を膜厚４０ｎｍに蒸着した。
６）電子注入層
さらにＬｉＦを膜厚約０．５ｎｍ蒸着した。
７）陰極電極の形成
この上にパターニングしたマスク（発光面積が２ｍｍ×２ｍｍとなるマスク）を設置し、アルミニウムを膜厚約１００ｎｍに蒸着して素子を作製した。なお、作製した素子は乾燥グローブボックス内で封止した。
上記の蒸着は、１０−３Ｐａ〜１０−４Ｐａの真空中で、基板温度は室温の条件下で行った。
【０１５０】
＜比較の有機ＥＬ素子３の作製＞
比較の有機ＥＬ素子２の作製において、電子輸送層として下記の層を用いる以外は比較の有機ＥＬ素子１の作製と全く同様にして比較の有機ＥＬ素子２を作製した。
電子輸送層：ホスフィンオキサイド化合物Ａ−２にセシウム（Ｃｓ）を２０質量％ドーピングして膜厚４０ｎｍに蒸着した。
【０１５１】
＜本発明の有機ＥＬ素子５の作製＞
比較の有機ＥＬ素子２の作製において、電子輸送層として下記の２層を用いる以外は比較の有機ＥＬ素子２の作製と全く同様にして本発明の有機ＥＬ素子５を作製した。
第１の電子輸送層：陰極に近い層である。
ホスフィンオキサイド化合物Ａ−２を膜厚３０ｎｍに蒸着した。
第２の電子輸送層：発光層に近い層である。
ＢＡｌｑを膜厚１０ｎｍに蒸着した。
【０１５２】
＜本発明の有機ＥＬ素子６の作製＞
比較の有機ＥＬ素子２の作製において、電子輸送層として下記の２層を用いる以外は比較の有機ＥＬ素子２の作製と全く同様にして本発明の有機ＥＬ素子６を作製した。
第１の電子輸送層：陰極に近い層である。
ホスフィンオキサイド化合物Ａ−２を膜厚１０ｎｍに蒸着した。
第２の電子輸送層：発光層に近い層である。
ＢＡｌｑを膜厚３０ｎｍに蒸着した。
【０１５３】
＜本発明の有機ＥＬ素子７の作製＞
比較の有機ＥＬ素子２の作製において、電子輸送層として下記の２層を用いる以外は比較の有機ＥＬ素子２の作製と全く同様にして本発明の有機ＥＬ素子７を作製した。
第１の電子輸送層：陰極に近い層である。
ホスフィンオキサイド化合物Ａ−２を膜厚３ｎｍに蒸着した。
第２の電子輸送層：発光層に近い層である。
ＢＡｌｑを膜厚３７ｎｍに蒸着した。
【０１５４】
＜本発明の有機ＥＬ素子８の作製＞
比較の有機ＥＬ素子２の作製において、電子輸送層として下記の２層を用いる以外は比較の有機ＥＬ素子２の作製と全く同様にして本発明の有機ＥＬ素子８を作製した。
第１の電子輸送層：陰極に近い層である。
ホスフィンオキサイド化合物Ａ−２を膜厚１ｎｍに蒸着した。
第２の電子輸送層：発光層に近い層である。
ＢＡｌｑを膜厚３９ｎｍに蒸着した。
【０１５５】
実施例に用いた材料の化学構造を下記に示す。
【０１５６】
【化３１】
0005782000.tif 000033
【０１５７】
（有機ＥＬ素子の性能評価）
実施例１と同様にして、外部量子効率、駆動電圧および駆動耐久性を評価した。
但し、外部量子効率および駆動電圧は、輝度３００ｃｄ／ｍ２における値である。駆動耐久性は、初期輝度３００ｃｄ／ｍ２における輝度半減時間である。
【０１５８】
得られた結果を下の表２に示した。  
【０１５９】
【表２】
0005782000.tif 000034
【０１６０】
上記結果から明らかなように、比較の素子２に対して比較の素子３は、外部量子効率が向上し、駆動電圧も低下したが、駆動耐久性が著しく低いままであった。本発明の素子５〜８は、外部量子効率が向上し、駆動電圧が低下し、駆動耐久性が顕著に向上した。特に、本発明の素子７，８が高い駆動耐久性を示した。即ち、ホスフィンオキサイド化合物を含有する電子輸送層の厚みが１ｎｍ、３ｎｍの薄層領域で、本発明の素子が優れた効果を発揮することが明らかである。
【０１６１】
実施例３
（有機ＥＬ素子の作製）
＜比較の有機ＥＬ素子３の作製＞
１）陽極の形成
２５ｍｍ×２５ｍｍ×０．７ｍｍのガラス基板上にＩＴＯを１５０ｎｍの厚さで蒸着し製膜したもの（東京三容真空（株）製）を透明支持基板とした。この透明支持基板をエッチング、洗浄した。
２）正孔注入層
このＩＴＯガラス基板上に、２−ＴＮＡＴＡを蒸着した。蒸着厚みは１２０ｎｍであった。
【０１６２】
３）正孔輸送層
上記正孔注入送層の上にα−ＮＰＤを１０ｎｍに蒸着した。
【０１６３】
４）発光層
上記正孔輸送層の上にホスト材料としてｍＣＰ、発光材料として白金錯体Ｐｔ−１をｍＣＰに対して１５質量％となるように共蒸着した。蒸着厚みは３０ｎｍであった。
【０１６４】
５）電子輸送層
上記発光層の上に、ホスフィンオキサイド化合物Ａ−３を膜厚４０ｎｍに蒸着した。
６）電子注入層
さらにＬｉＦを膜厚約０．５ｎｍ蒸着した。
７）陰極電極の形成
この上にパターニングしたマスク（発光面積が２ｍｍ×２ｍｍとなるマスク）を設置し、アルミニウムを膜厚約１００ｎｍに蒸着して素子を作製した。なお、作製した素子は乾燥グローブボックス内で封止した。
上記の蒸着は、１０−３Ｐａ〜１０−４Ｐａの真空中で、基板温度は室温の条件下で行った。
【０１６５】
＜本発明の有機ＥＬ素子９の作製＞
比較の有機ＥＬ素子４の作製において、電子輸送層として下記の２層を用いる以外は比較の有機ＥＬ素子４の作製と全く同様にして本発明の有機ＥＬ素子９を作製した。
第１の電子輸送層：陰極に近い層である。
ホスフィンオキサイド化合物Ａ−３を膜厚３０ｎｍに蒸着した。
第２の電子輸送層：発光層に近い層である。
ＢＡｌｑを膜厚１０ｎｍに蒸着した。
【０１６６】
＜本発明の有機ＥＬ素子１０の作製＞
比較の有機ＥＬ素子４の作製において、電子輸送層として下記の２層を用いる以外は比較の有機ＥＬ素子４の作製と全く同様にして本発明の有機ＥＬ素子１０を作製した。
第１の電子輸送層：陰極に近い層である。
ホスフィンオキサイド化合物Ａ−３を膜厚１０ｎｍに蒸着した。
第２の電子輸送層：発光層に近い層である。
ＢＡｌｑを膜厚３０ｎｍに蒸着した。
【０１６７】
＜本発明の有機ＥＬ素子１１の作製＞
比較の有機ＥＬ素子４の作製において、電子輸送層として下記の２層を用いる以外は比較の有機ＥＬ素子４の作製と全く同様にして本発明の有機ＥＬ素子１１を作製した。
第１の電子輸送層：陰極に近い層である。
ホスフィンオキサイド化合物Ａ−３を膜厚３ｎｍに蒸着した。
第２の電子輸送層：発光層に近い層である。
ＢＡｌｑを膜厚３７ｎｍに蒸着した。
【０１６８】
＜本発明の有機ＥＬ素子１２の作製＞
比較の有機ＥＬ素子４の作製において、電子輸送層として下記の２層を用いる以外は比較の有機ＥＬ素子４の作製と全く同様にして本発明の有機ＥＬ素子１２を作製した。
第１の電子輸送層：陰極に近い層である。
ホスフィンオキサイド化合物Ａ−３を膜厚１ｎｍに蒸着した。
第２の電子輸送層：発光層に近い層である。
ＢＡｌｑを膜厚３９ｎｍに蒸着した。
【０１６９】
実施例に用いた材料の化学構造を下記に示す。
【０１７０】
【化３２】
0005782000.tif 000035
【０１７１】
（有機ＥＬ素子の性能評価）
実施例１と同様にして、外部量子効率、駆動電圧および駆動耐久性を評価した。
【０１７２】
得られた結果を下の表３に示した。  
【０１７３】
【表３】
0005782000.tif 000036
【０１７４】
上記結果から明らかなように、比較の素子４に対して本発明の素子９〜１２は、外部量子効率が向上し、駆動電圧が低下し、駆動耐久性が顕著に向上した。特に、本発明の素子１１，１２が高い駆動耐久性を示した。即ち、ホスフィンオキサイド化合物を含有する電子輸送層の厚みが１ｎｍ、３ｎｍの薄層領域で、本発明の素子が優れた効果を発揮することが明らかであった。ホスフィンオキサイド化合物を用いた電子輸送層と白金錯体を用いた発光層の組合せが特異的に優れた効果を発揮することを示している。
【０１７５】
実施例４
（有機ＥＬ素子の作製）
＜比較の有機ＥＬ素子５の作製＞
１）陽極の形成
２５ｍｍ×２５ｍｍ×０．７ｍｍのガラス基板上にＩＴＯを１５０ｎｍの厚さで蒸着し製膜したもの（東京三容真空（株）製）を透明支持基板とした。この透明支持基板をエッチング、洗浄した。
２）正孔注入層
このＩＴＯガラス基板上に、２−ＴＮＡＴＡを蒸着した。蒸着厚みは１２０ｎｍであった。
【０１７６】
３）正孔輸送層
上記正孔注入送層の上にα−ＮＰＤを１０ｎｍに蒸着した。
【０１７７】
４）発光層
上記正孔輸送層の上にホスト材料としてｍＣＰ、発光材料として白金錯体Ｐｔ−２をｍＣＰに対して１５質量％となるように共蒸着した。蒸着厚みは３０ｎｍであった。
【０１７８】
５）電子輸送層
上記発光層の上に、ホスフィンオキサイド化合物Ａ−４を膜厚４０ｎｍに蒸着した。
６）電子注入層
さらにＬｉＦを膜厚約０．５ｎｍ蒸着した。
７）陰極電極の形成
この上にパターニングしたマスク（発光面積が２ｍｍ×２ｍｍとなるマスク）を設置し、アルミニウムを膜厚約１００ｎｍに蒸着して素子を作製した。なお、作製した素子は乾燥グローブボックス内で封止した。
上記の蒸着は、１０−３Ｐａ〜１０−４Ｐａの真空中で、基板温度は室温の条件下で行った。
【０１７９】
＜本発明の有機ＥＬ素子１３の作製＞
比較の有機ＥＬ素子５の作製において、電子輸送層として下記の２層を用いる以外は比較の有機ＥＬ素子５の作製と全く同様にして本発明の有機ＥＬ素子１３を作製した。
第１の電子輸送層：陰極に近い層である。
ホスフィンオキサイド化合物Ａ−４を膜厚３０ｎｍに蒸着した。
第２の電子輸送層：発光層に近い層である。
ＢＡｌｑを膜厚１０ｎｍに蒸着した。
【０１８０】
＜本発明の有機ＥＬ素子１４の作製＞
比較の有機ＥＬ素子５の作製において、電子輸送層として下記の２層を用いる以外は比較の有機ＥＬ素子５の作製と全く同様にして本発明の有機ＥＬ素子１４を作製した。
第１の電子輸送層：陰極に近い層である。
ホスフィンオキサイド化合物Ａ−４を膜厚１０ｎｍに蒸着した。
第２の電子輸送層：発光層に近い層である。
ＢＡｌｑを膜厚３０ｎｍに蒸着した。
【０１８１】
＜本発明の有機ＥＬ素子１５の作製＞
比較の有機ＥＬ素子５の作製において、電子輸送層として下記の２層を用いる以外は比較の有機ＥＬ素子５の作製と全く同様にして本発明の有機ＥＬ素子１５を作製した。
第１の電子輸送層：陰極に近い層である。
ホスフィンオキサイド化合物Ａ−４を膜厚３ｎｍに蒸着した。
第２の電子輸送層：発光層に近い層である。
ＢＡｌｑを膜厚３７ｎｍに蒸着した。
【０１８２】
＜本発明の有機ＥＬ素子１６の作製＞
比較の有機ＥＬ素子５の作製において、電子輸送層として下記の２層を用いる以外は比較の有機ＥＬ素子５の作製と全く同様にして本発明の有機ＥＬ素子１６を作製した。
第１の電子輸送層：陰極に近い層である。
ホスフィンオキサイド化合物Ａ−４を膜厚１ｎｍに蒸着した。
第２の電子輸送層：発光層に近い層である。
ＢＡｌｑを膜厚３９ｎｍに蒸着した。
【０１８３】
実施例に用いた材料の化学構造を下記に示す。
【０１８４】
【化３３】
0005782000.tif 000037
【０１８５】
（有機ＥＬ素子の性能評価）
実施例１と同様にして、外部量子効率、駆動電圧および駆動耐久性を評価した。
但し、外部量子効率および駆動電圧は、輝度３００ｃｄ／ｍ２における値である。駆動耐久性は、初期輝度３００ｃｄ／ｍ２における輝度半減時間である。
【０１８６】
得られた結果を下の表４に示した。  
【０１８７】
【表４】
0005782000.tif 000038
上記結果から明らかなように、比較の素子５に対して本発明の素子１３〜１６は、外部量子効率が向上し、駆動電圧が低下し、駆動耐久性が顕著に向上した。特に、本発明の素子１５．１６が高い駆動耐久性を示した。即ち、ホスフィンオキサイド化合物を含有する電子輸送層の厚みが１ｎｍ、３ｎｍの薄層領域で、本発明の素子が優れた効果を発揮することが明らかである。